Brevet FR2809955A1 — publié le 20011214

UTILISATION D'UNE SILICE DE PRECIPITATION DE HAUTE STRUCTURE, DENSE ET DISPERSIBLE COMME AGENT EPAISSISSANT TEXTURANT DANS LES COMPOSITIONS DENTIFRICES La présente invention a pour objet l'utilisation, dans compositions dentifrices, d'une silice de précipitation de haute structure, dense et hautement dispersible comme agent épaississant ou texturant ; elle a également pour objet un procédé pour épaissir les compositions dentifrices ou apporter la texture aux compositions dentifrices, par incorporation auxdites compositions d'une silice de précipitation de haute structure, dense et hautement dispersible, ainsi que les compositions dentifrices ainsi obtenues. II est connu d'utiliser des silices, notamment des silices de précipitation de haute structure (prise d'huile DOP d'au moins 200 ml/g), fine granulométrie (généralement de diamètre médian inférieur à 15 Nm) et de faible densité comme agent épaississant dans les compositions dentifrices. Demanderesse a trouvé que des silices de précipitation de haute structure de diamètre médian d'au moins 20Nm, denses et hautement dispersibles présentent un pouvoir épaississant tout à fait remarquable dans les compositions dentifrices. premier objet de l'invention consiste en l'utilisation, en tant qu'agent épaississant ou texturant dans les compositions dentifrices, d'une silice de précipitation présentant . un pH 5 à 9 , de préférence de 6 à 9, tout particulièrement 6 à 8 . une prise d'huile DOP supérieure à 200mVg, de préférence supérieure à 250ml/g . une surface spécifique CTAB de 70 à 250 m2/g, de préférence de 100 à 200 m2/g . un diamètre médian d'au moins 20Nm, de préférence d'au moins 25Nm . une densité de remplissage à l'état tassée d'au moins 0,18 g/ml, de préférence d'au moins 0,19 g/ml, tout particulièrement d'au moins 0,22 g/ml . un facteur de désagglomération Fo d'au moins 8, de préférence d'au moins 9,5 . un taux d'anion résiduel, exprimé en sulfate de sodium, inférieur à 5% en poids, de préférence inférieur à 3 % en poids. Le pH de la silice est mesuré selon la norme ISO 787/9 (pH d'une suspension à 5% en poids de silice dans l'eau désionisée). La surface spécifique CTAB est la surface externe déterminée selon la norme NFT 45-007 (novembre 1987). Les silices selon l'invention présentent de préférence une surface spécifique BET telle que le rapport surface spécifique BET / surface spécifique CTAB est de 0,9 à 1,5 , de préférence de 0,9 à 1,3 , tout particulièrement de 0,9 à 1,2 . La surface spécifique BET est déterminée selon la méthode de BRUNAUER - EMET - TELLER décrite dans "The journal of the American Chemical Society", Vol. 60, page 309, février 1938 et correspondant à la norme NFT 45007 (novembre 1987). La prise d'huile DOP est déterminée selon la norme ISO 787/5 en mettant en oeuvre du dioctylphtalate. Les silices selon l'invention présentent une densité de remplissage à l'état non- tassée d'au moins 0,13 g/ml, de préférence d'au moins 0,15 g/ml, tout particulièrement d'au moins 0,19 g/ml. La densité de remplissage à l'état tassée ou non-tassée est déterminée selon la norme ISO 787/11. Le diamètre médian est déterminé par diffraction laser selon la norme N F X 11-666. - Matériel * granulomètre SYMPATEC HELOS * dispersion en voie humide: SUCELL - Critère de mesure * concentration optique : 20% * liquide de mesure : eau déminéralisée dégazée * absence d'ultrasons * absence de dispersant durée de la mesure: 20 secondes Le facteur de désagglomération Fp est déterminé selon le protocole suivant l'aptitude à la désagglomération ou à la dispersion des particules de silice est appréciée par une mesure granuiométrique (par diffraction laser), effectuée sur une suspension de silice préalablement désagglomérée par ultra-sonification ; on mesure ainsi l'aptitude à la désagglomération de la silice (rupture des objets de 0,1à quelques dizaines de microns). La désagglo@mération sous ultrasons est effectuée à l'aide d'un sonificateur VIBRACELL BIOBLOCK (600 W), équipé d'une sonde de diamètre 19 mm. La mesure granulométrique est effectuée par diffraction laser sur un granulomètre SYMPATEC. On pèse dans un pilulier (hauteur : 6 cm et diamètre : 4 cm) 2 grammes de silice et l'on complète à 50 grammes par ajout d'eau permutée : on réalise ainsi une suspension aqueuse à 4 % de silice qui est homogénéisée pendant 2 minutes par agitation magnétique. On procède ensuite à la désagglomération sous ultrasons comme suit: la sonde étant immergée sur une longueur de 4 cm, on règle la puissance de sortie de manière à obtenir une déviation de l'aiguille du cadran de puissance indiquant 20 %. La désagglomération est effectuée pendant 420 secondes. On réalise ensuite la mesure granulométrique après avoir introduit dans la cuve du granulomètre un volume (exprimé en ml) connu de la suspension homogénéisée. La valeur du diamètre médian QJ50 que l'on obtient est d'autant plus faible que la silice présente une aptitude à la désagglomération élevée. On détermine également le rapport (10 x volume de suspension introduite (en ml))/densité optique de la suspension détectée par le granulomètre (cette densité optique est de l'ordre de 20). Ce rapport est indicatif du taux de particules de taille inférieure à 0,1 Nm qui ne sont pas détectées par le granulomètre. Ce rapport appelé facteur de désagglomération aux ultrasons (Fp) est d'autant plus élevé que la silice présente une aptitude à la désagglomération élevée. Ladite silice de haute structure, dense et hautement dispersible, peut être obtenue par réaction d'une solution aqueuse de silicate de métal alcalin avec un agent acidifiant pour former une bouillie de silice puis séparation et séchage du gâteau de silice, * ladite bouillie étant formée à une température de 60 à 98 C, par réaction d'une solution aqueuse de silicate de métal alcalin et d'un agent acidifiant selon les étapes suivantes (opération de formation de bouillie) (a) une première étape, consistant à mettre en oeuvre un pied de cuve initial comportant de l'eau et tout ou partie du silicate de métal alcalin, selon une concentration, exprimée en silice, inférieure ou égale à 100 g/1, de préférence inférieure ou égale à 80 g/1 ; L) une deuxième étape consistant à introduire continu ou discontinu un agent acidifiant, jusqu'à obtenir un pH du milieu d'au moins 7, de préférence de 7 à 9,2 ; L) le cas échéant, une troisième étape, consistant à introduire simultanément la quantité restante de silicate et un agent acidifiant, en maintenant la température du milieu réactionnel constante et un pH d'au moins 7, de préférence de 7 à 9,2 ; L) et une étape finale d'acidification du milieu réactionnel par addition d'un agent d'acidification jusqu'à obtenir un pH de la bouillie de 3 à 6, de préférence de 4 à 6 ; * et étant ensuite séparée par filtration/lavage et fluidifiée jusqu'à obtenir un gâteau de silice de perte au feu supérieure à 80%, de préférence d'au moins 82% et un taux d'anion résiduel, exprimé en sulfate de sodium, inférieur à 5% en poids, de préférence inférieur à 3 % en poids, par rapport au poids deproduit final. Le choix de l'agent acidifiant et du silicate pour la réalisation de l'opération de formation de bouillie se fait d'une manière bien connue en soi. On peut rappeler que l'on utilise généralement comme agent acidifiant un acide minéral fort tel que l'acide sulfurique, l'acide nitrique ou l'acide chlorhydrique, ou un acide organique tel que l'acide acétique, l'acide formique ou l'acide carbonique. L'agent acidifiant peut être mis en oeuvre sous forme dilué ou concentré. En particulier, lorsqu'il s'agit d'acide sulfurique, il peut être mis en oeuvre sous forme d'une solution aqueuse contenant de 40 à 400 g/1, de préférence de 60 à 150g/1 d'acide. peut utiliser en tant que silicate toute forme courante de silicates en solution aqueuse, tels que métasilicates, disilicates et avantageusement un silicate de métal alcalin notamment un silicate de sodium ou de potassium. solution de silicate peut présenter une concentration exprimée en silice comprise entre 20 et 350 g/l, par exemple entre 60 et 300 g/1, en particulier entre 100 et 260 g/l. Dans le cas où l'on utilise un silicate de sodium, celui-ci présente, en général, un rapport pondéral Si02/Na20 compris entre 2 et 4, par exemple entre 0 et 3,7. De manière plus particulière, on emploie, comme agent acidifiant, l'acide sulfurique, et, comme silicate, un silicate de sodium. La première étape de l'opération de formation de bouillie (étape (a)) consiste à mettre en oeuvre un pied de cuve qui comprend de l'eau et du silicate. D'une manière préférentielle, la quantité de silicate (exprimée en Si02) présente dans le pied de cuve initial ne représente qu'une partie de la quantité totale de silicate (exprimée en Si02) engagée dans la réaction. Cette quantité partielle de silicate (exprimée en Si02) peut représenter par exemple jusqu'à 95% de la quantité totale de silicate ; cette quantité est préférence d'au moins 5% de la quantité totale de silicate (exprimée en SiO2). La concentration en silicate dans le pied de cuve initial est inférieure ou égale à 100 g de SiO2 par litre. De préférence, cette concentration est inferieure ou égale à 80g/1. Celle-ci est de préférence d'au moins 5g/1. deuxième étape (étape (b)) consiste à ajouter l'agent acidifiant dans le pied de cuve. Cette addition qui entraîne une baisse corrélative du pH du milieu réactionnel se fait jusqu'a ce qu'on atteigne une valeur du pH de préférence de 7 à 9,2. troisième étape (étape Lc)) est réalisée si le pied de cuve de départ ne comprend qu'une partie de la quantité totale de silicate engagé dans la réaction. L'addition simultanée d'agent acidifiant et de la quantité restante silicate est de préférence réalisée de manière telle que la valeur du pH soit constamment égale (à 0,2 près) à celle atteinte à l'issue de l'étape (b ). Cette étape est réalisée à une température constante correspondant préférence à celle la fin de l'étape (b). A l'étape (d) d'acidification finale, on ajoute au milieu réactionnel issu de l'étape (ç) si une partie seulement de la quantité totale de silice a été mise en oeuvre dans le pied de cuve, ou de l'étape (b) si la quantité totale de silice a été mise en oeuvre dans le pied de cuve, une quantité supplémentaire d'agent acidifiant, et ce jusqu'à l'obtention d'une valeur du pH du milieu réactionnel comprise entre 3 et 6, de préférence entre 4 et 6. II peut être avantageux d'effectuer une ou plusieurs étapes de mûrissement intermédiaires lors de l'opération de formation de bouillie. Ainsi les étapes (b) et/ou (ç) et/ou (d) peuvent etre suivies d'une étape de mûrissement. II est notamment avantageux d'effectuer après l'étape d'acidification finale (d), un mûrissement du milieu réactionnel, ce mûrissement pouvant par exemple durer de 1 à 30 minutes, notamment de 2 à 15 minutes. II peut être également bénéfique d'effectuer, après l'étape (b) de première addition d'acide, un mûrissement du milieu réactionnel. La température du milieu réactionnel pendant l'opération de formation de bouillie est généralement comprise entre 60 et 98 C. On peut conserver la même température pendant toute la réaction ou adopter un profil de température non uniforme. Selon un premier mode de réalisation, l'opération de formation de bouillie est effectuée à une température constante, de préférence comprise entre 75 et 98 C. Selon un deuxième mode de réalisation (préféré), la température de fin de réaction est plus élevée que la température de début de réaction ; ainsi, on maintient la température au début de l'opération de préférence entre 60 et 80 C, puis on augmente la température, pour atteindre de préférence une valeur comprise entre 80 et 98 C, notamment à la fin de l'étape (b) de première addition d'acide, valeur à laquelle la température est maintenue jusqu'à la fin de la réaction. Une variante de réalisation de l'opération de formation de bouillie, consiste à réaliser au moins une des étapes (.,2) à (c) ci-dessus en présence d'un agent électrolyte. Le terme d'électrolyte s'entend ici dans son acceptation normale, c'est-à-dire qu'il signifie toute substance ionique ou moléculaire qui, lorsqu'elle est en solution dans l'eau, se décompose ou se dissocie pour former des ions ou des particules chargées. Parmi les électrolytes on peut citer notamment les sels de métaux alcalins ou alcalino- terreux, notamment le sel du métal du silicate de départ et de l'agent acidifiant, à savoir de préférence le sulfate de sodium ; les chlorure, nitrate et hydrogénocarbonate de sodium sont également intéressants. Celui-ci est mis en couvre à au moins une des étapes (a) à (ç) selon une quantité pouvant être de l'ordre de 0,05 à 0,3 mole/litre lorsqu'il s'agit d'un sel électrolyte de métal alcalin ou de l'ordre de 0,005 à 0,05 mole/litre lorsqu'il s'agit d'un sel électrolyte de métal alcalino-terreux. D'une manière préférentielle, l'agent électrolyte, mis en couvre dans le pied de cuve (étape (a_)). Selon cette variante de réalisation (mise en oeuvre d'un agent électrolyte à au moins une des étapes (a) à Lc)), la concentration en silicate de métal alcalin, exprimée en silice, dans ledit pied de cuve à l'étape La) est de préférence supérieure ou égale à 40g/1 ; le pH du milieu réactionnel aux étapes (b_) et (c ) est de préférence de l'ordre de 7 à 8,5, tout particulièrement de 7 à 8. Différents modes de réalisation de l'opération de formation de bouillie selon l'invention sont décrits dans EP-A-520 862, FR-A-2 710 629, EP-A-670 813 EP-A- 670 814, WO 98/5409. La bouillie de silice ainsi formée est ensuite séparée par filtration/lavage. Cette étape peut être réalisée selon toute méthode convenable, par exemple à l'aide filtre presse, d'un filtre à bande, d'un filtre rotatif sous vide ... Le lavage est réalisé jusqu'à ce que le taux d'anion résiduel, exprimé en sulfate sodium, présent dans le gâteau de filtration obtenu soit inférieur à 5% en poids, préférence inférieur à 3% en poids, exprimé par rapport au produit final. Le gâteau de filtration est alors fluidifié. L'étape de fluidification peut être réalisée par action mécanique par passage du gâteau dans un broyeur par exemple de type collôidal ou à billes, dans un déliteur équipé de systèmes raclants, à pâles ... Cette opération peut aussi être réalisée par addition d'eau ou d'une solution aqueuse acide, acide sulfurique notamment, afin d'obtenir un gâteau de silice présentant une perte au feu supérieure à 80%, de préférence d'au moins 82 % . Il y aura lieu, à cette étape (ainsi qu'à l'étape de filtration/lavage) de tenir compte taux limite d'anion résiduel à ne pas dépasser. Cette étape de fluidification doit être réalisée en l'absence de sels d'aluminium. Le gâteau de silice est ensuite séché par un moyen de séchage rapide, tout particulièrement par atomisation. Le séchage par atomisation de la silice peut être réalisé d'une manière connue à l'aide de divers types d'atomiseur. L'homme de métier sait adapter le type d'atomiseur en fonction du type d'objets recherché (poudres ou billes). Des atomiseurs à turbine ou à buses permettent d'obtenir des poudres de diamètre médian supérieur à 20Nm, de préférence supérieur à 25Nm, pouvant aller jusqu 200Nm ou des billes de diamètre médian pouvant aller jusqu'à 600Nm. Les poudres ou les billes obtenues ne sont pas broyées. La silice selon l'invention, qu'elle se présente sous forme de poudre, ou de billes (de préférence sous forme de poudre), présente la propriété de se désagglomérer et/ou se disperser en éléments de taille inférieure (à celle de départ), au sein des compositions dentifrices, lors de la préparation desdites compositions, et permet ainsi d'épaissir lesdites compositions ou d'apporter de la texture à celles-ci. Elle est aisément désagglomérable et dispersable en éléments de diamètre médian inférieur à 50Nm, généralement inférieur à 20um par cisaillement approprié dans la pâte dentifrice en cours de préparation. D'une manière préférentielle, ladite silice à l'état désaggloméré et dispersée dans une formulation dentifrice (comme la formulation modèle gel donnée ci-après) ne présente pas plus de 6% en poids, de préférence pas plus de 4% en poids d'éléments de diamètre supérieur à 51 Nm. La mesure granulométrique de la silice à l'état désaggloméré et dispersé dans la composition dentifrice est déterminée par diffraction laser selon la norme NF X 11-666 à l'aide d'un granulomètre laser SYMPATEC HELOS, sans ultrasons (comme déjà décrit ci-dessus) Les dentifrices obtenus présentent un aspect lisse et ne donnent pas de sensation granuleuse en bouche. Selon l'invention, ladite silice peut être utilisée comme agent épaississant ou texturant à raison de 0, à 20%, de préférence de 0,5 à 15%, tout particulièrement de 1 à 10%a du poids de la composition dentifrice. Ladite composition dentifrice peut comprendre en outre d'autres ingrédients habituels, en particulier des agents abrasifs minéraux, insolubles dans l'eau, éventuellement des agents épaississants autres, des humectants ... Comme agents abrasifs, on peut mentionner en particulier les silices abrasives, le carbonate de calcium, l'alumine hydratée, la bentonite, le silicate d'aluminium, le silicate de zirconium, les métaphosphates et phosphates de sodium, de potassium, de calcium et de magnésium. La quantité totale de poudre(s) abrasive(s) peut constituer de l'ordre de 5 à 50% du poids la composition dentaire. Parmi les agents épaississants autres, on peut mentionner, la gomme xanthane, la gomme guar, les carraghénanes, les dérivés de la cellulose, les alginates, en quantité pouvant aller jusqu'à 5% du poids de ladite composition ... Parmi les agents humectants on peut citer par exemple le glycérol, le sorbitol, les polyéthylène glycols, les polypropylène glycols, le xylitol, en quantité de l'ordre de 2 à 85%, de préférence de l'ordre de 3 à 55% du poids de composition dentifrice exprimé en sec. Ces compositions peuvent en outre comporter des agents tensioactifs, des agents détergents, colorants, des antibactériens, des dérivés fluorés, des opacifiants, des arômes, des édulcorants, des agents antitartre, antiplaque, des agents de blanchiment, du bicarbonate de sodium, des antiseptiques, des enzymes, des extraits naturels (camomille, thym...)... Un deuxième objet de l'invention consiste en un procédé pour épaissir les compositions dentifrices ou apporter de la texture aux compositions dentifrices, par incorporation auxdites compositions de la silice épaississante de haute structure, dense et hautement désagglomérable et/ou dispersible, dont les caractéristiques ont été développées ci-dessus. Un dernier objet de l'invention consiste en les compositions dentifrices comprenant silice épaississante de haute structure, dense et hautement désagglomérable et/ou dispersible, dont les caractéristiques ont été développées ci- dessus, à l'état désaggloméré et/ou dispersé sous la forme d'éléments de taille inférieure, de diamètre médian inférieur à 50Nm, généralement inférieur à 20um. De préférence, la quantité d'éléments de diamètre supérieur à 51 Nm est inférieur à 6% en poids, de préfrence à 4% en poids. Elles peuvent comprendre de 0,1 à 20%, de préférence de 0,5 à 15 % , tout particulièrement de 1 à 10% de ladite silice de haute structure, dense et hautement dispersible. Les exemples suivants sont donnés à titre illustratif Formulation dentifrice modèle (gel), parties en poids - CMC (Blanose 12M31 P commercialisé par HERCULES) 0,8 - Sorbitol (Neosorb 70/70 commercialisé par ROQUETTE FRERES) 65,5 - Saccharinate sodium 0,2 - Benzoate de sodium 0,1 - Monofluorophosphate de sodium (MFP) 0 - H20 7 - silice abrasive (Tixosil 63 commercialisé par RHODIA) - Colorant FDC blue dye Nr 1 (0.12% dans H20) 8 - Arôme : spearmint (commercialisé par MANE) 0,7 - Agent moussant: Sipon LCS 98 * (30% dans eau) de SIDOBRE- 4,16 SINNOVA Mesure de la viscosité d'une formulation dentifrice La viscosité est déterminée sur tube de pâte de 25 mm de diamètre, 3 semaines à 37 C après préparation de la pâte. Le matériel de mesure utilisé est un viscosimètre Brookfield RVT équipé d'un dispositif hélipath. La pige T - E est utilisée à 5 r.p.m. La mesure est effectuée en descente après 90 secondes. EXEMPLE 1 Dans un réacteur en acier inoxydable muni d'un système d'agitation par hélices et d'un chauffage double enveloppe, on introduit - litres d'eau - 11,8 Kg de Na 2S04 (électrolyte) 323 litres de silicate de sodium aqueux, présentant un rapport pondéral Si02/Na20 égal 3,45 et une densité à 20 C égale à 1,230. La concentration en SiO2 dans le pied de cuve est alors de 77 g/1. Le mélange est alors porté à une température de 82 C tout en le maintenant sous agitation. On y introduit alors 395 litres d'acide sulfurique dilué de densité à 20 C égale à 1,050 jusqu'à obtenir dans le milieu réactionnel une valeur de pH (mesurée à sa température) égale 7,5. On introduit ensuite conjointement dans le milieu de réaction 77 litres de silicate de sodium aqueux du type décrit ci-avant et 106 litres d'acide sufurique, également du type décrit '-avant, cette introduction simultanée d'acide et de silicate étant réalisée de manière telle que le pH du milieu de réaction, pendant la période d'introduction, soit constamment égal à 7,5 0,1. Après introduction de la totalité du silicate, on continue à introduire de l'acide dilué à un débit de 310 I/h, et ceci pendant 5 minutes. Cette introduction complémentaire d'acide amène alors le pH du milieu à une valeur égale à 5,0. La durée totale de la réaction est fixée à 85 mn. On obtient une bouillie réactionnelle qui est filtrée et lavée au moyen d'un filtre rotatif sous vide. Le gâteau de filtration est ensuite fluidifié par action mécanique. On obtient un gâteau de silice pompable dont la perte au feu est de 86%, gâteau qui est ensuite séché au moyen d'un atomiseur à buses. La silice obtenue présente les caractéristiques suivantes - surface spécifique BET = 159 m2/g - surface spécifique CTAB = 156 mz/g - prise d'huile DOP = 320 ml/100g, - pH = 7,0 - Na2S04 = 2,8 % en poids - D50 (Nm) = 123Nm - densité non-tassée = 0,19 - densité tassée = 0,21 - facteur de désagglomération Fo = 13,3 Le pouvoir épaississant apporté par addition de 9 parties en poids de silice épaississante dans la formulation dentifrice modèle donnée ci-dessus et évalué par mesure de la viscosité de la formulation dentifrice comme mentionné ci-dessus, est donné au tableau suivant et comparé à la viscosité apportée dans les mêmes conditions par une silice épaississante commerciale, la silice Tixosil 43 commercialisée par RHODIA présentant les caractéristiques suivantes - surface spécifique BET = 276 m2/g, - surface spécifique CTAB = 198 m2/g, - prise d'huile DOP = 348 ml/100g, - pH = 7,0 - Na2S04 = 2,8 % en poids Cette silice commerciale a été obtenue par mise en oeuvre de la quantité totale de silicate dans le pied de cuve, ledit pied de cuve contenant plus de 100g/1 silicate (exprimé en silice) et broyage. Silice aississante exemple 1 Tlxosil D50 123 m 10 densité non-tassée 0,19 0,10 densite tassée 0,21 0,12 F 13,3 3 diamètre médian dans la 9,8 9,4 formulation dentifrice m d'éléments de diamètre 1 1,2 supérieur à 51 m Viscosité Brookfield (cps) de la 1 100000 500 formulation dentifrice On constate donc qu'à prises d'huile DOP voisines, les silices de l'invention non broyées, denses et hautement dispersibles présentent un pouvoir épaississant très nettement supérieur à une silice épaississante broyée commerciale. Dans deux cas, la pâte dentifrice (gel) obtenue est d'aspect lisse ; on constate pas de sensation granuleuse en bouche. Disposer d'une silice dense hautement épaississante représente avantage économique particulièrement important : notamment moins de poussiérage, économie de frais de transport (volume moindre) et quantité moindre de silice à mettre #uvre pour atteindre le même niveau de viscosité de la composition dentifrice. EXEMPLE 2 Dans un réacteur en acier inoxydable muni d'un système d'agitation par hélices et d'un chauffage par double enveloppe, on introduit - 15 litres de silicate de densité à 20 C égale à 1230 kg/m3 et de rapport pondéral S'02 sur Na2O égal à 3,5, - 529 litres d'eau. La concentration en S'02 dans le pied de cuve est de 6,4 g/1 mélange obtenu, maintenu sous agitation, est porté à 75 C par chauffage double enveloppe. Quand cette température est atteinte on procède à la réaction de précipitation. On introduit pendant un débit de 142 I/h de l'acide sulfurique dilué de densité à 20 C égale à 1 kg/m3 jusqu'à obtenir dans le milieu réactionnel une valeur de pH égale 8,7. introduit ensuite, conjointement dans le milieu réactionnel du silicate de sodium aqueux du type décrit ci-avant à un débit de 388 I/h et de l'acide sulfurique, également type décrit ci- avant à un débit régulé de façon à maintenir la valeur du pH du milieu réactionnel égale à 8 Après 55 minutes d'addition simultanée on arrête l'introduction du silicate. maintient ensuite l'introduction de l'acide sulfurique dilué de densité à égale à 1,05 façon à amener la valeur du pH à 4. On maintient alors la bouillie réactionnelle à ce pH pendant 5 minutes. obtient ainsi une bouillie réactionnelle qui est filtrée et lavée au moyen filtre rotatif sous vide de telle sorte que l'on récupère finalement un gâteau de silice dont perte au feu 85%. Bateau est ensuite fluidifié par action mécanique. Après cette opération délitage on obtient un gâteau pompable qui est séché au moyen d'un atomiseur à turbine. caractéristiques de la silice obtenue sont les suivantes surface spécifique B.E.T. = 194 m2/g surface spécifique C.T.A.B. = 163 m2/g prise d'huile D.O.P. = 302 ml/100g pH = 6,2 Na2S04 = 1,5 densité non tassée = 0,19 densité tassée = 0,24 granulométrie d50 = 56Nm facteur de désagglomération Fo = 10 viscosité Brookfield (cps) au bout de 3 semaines de la formulation dentifrice modèle (gel) donnée ci-dessus additionnée de 9 parties en poids de cette silice est 1 050 cps. diamètre médian dans la formulation dentifrice est de 8,3 Nm d'éléments de diamètre supérieur à 51 Nm dans la formulation dentifrice de 0,4. La pâte dentifrice (gel) obtenue est d'aspect lisse ; on ne constate pas de sensation granuleuse en bouche. REVENDICATIONS 1) Utilisation, en tant qu'agent épaississant ou texturant dans les compositions dentifrices, d'une silice de précipitation présentant . un pH de 5 à 9 , de préférence de 6 à 9, tout particulièrement de 6 à 8 . une prise d'huile DOP supérieure à 200mUg, de préférence supérieure à 250ml/g . une surface spécifique CTAB de 70 à 250 m2/g, de préférence de 100 à 200 m2/g . un diamètre médian d'au moins 20Nm, de préférence d'au moins 25Nm . une densité de remplissage à l'état tassée d'au moins 0,18 g/ml, de préférence d'au moins 0,19 g/ml, tout particulièrement d'au moins 0,22 g/ml . un facteur de désagglomération Fo d'au moins 8, de préférence d'au moins 9,5 . un taux d'anion résiduel, exprimé en sulfate de sodium, inférieur à 5% en poids, de préférence inférieur à 3 % en poids. 2) Utilisation selon la revendication 1), caractérisée en ce que ladite silice est susceptible d'être obtenue par réaction d'une solution aqueuse de silicate de métal alcalin avec un agent acidifiant pour former une bouillie de silice, puis séparation et séchage du gâteau de silice, * ladite bouillie étant formée à une température de 60 à 98 C, par réaction d'une solution aqueuse de silicate métal alcalin et d'un agent acidifiant selon les étapes suivantes (opération de formation de bouillie) La) une première étape, consistant à mettre en oeuvre un pied de cuve initial comportant de l'eau et tout ou partie du silicate de métal alcalin, selon une concentration, exprimée en silice inférieure ou égale à 100 g/1, de préférence inférieure ou égale à 80 g/1 ; (b) une deuxième étape consistant à introduire en continu ou discontinu un agent acidifiant, jusqu'à obtenir un pH du milieu d'au moins 7, de préférence de 7 à 9,2 ; (ç) le cas échéant, une troisième étape, consistant à introduire simultanément la quantité restante de silicate et un agent acidifiant, en maintenant la température du milieu réactionnel constante et un pH d'au moins 7, de préférence de 7 à 9,2; (d) et une étape finale d'acidification du milieu réactionnel par addition d'un agent d'acidification jusqu'à obtenir un pH de la bouillie de 3 à 6, de préférence de 4 à 6 ; * et étant ensuite séparée par filtration/lavage et fluidifiée jusqu'à obtenir un gâteau de silice de perte au feu supérieure à 80%, de préférence d'au moins 82% et un taux d'anion résiduel, exprimé en sulfate de sodium, inférieur à 5% en poids, de préférence inférieur à 3 % en poids, par rapport au poids de produit final. Utilisation selon la revendication 2), caractérisée en ce le silicate est un silicate de sodium de rapport pondéral Si02/Na20 compris entre et 4, notamment entre 3 et 3,7. 4) Utilisation selon la revendication 2) ou 3), caractérisée en ce que l'agent acidifiant est l'acide sulfurique. 5) Utilisation selon l'une quelconque des revendications 2) à 4), caractérisée en ce que la quantité de silicate présente dans le pied de cuve représente jusqu'à 95%, de préférence de 5 à 95% de la quantité totale de silicate mise en oeuvre. 6) Utilisation selon l'une quelconque des revendications 2) à 5), caractérisée en ce que la concentration en silicate alcalin dans le pied de cuve à l'étape (a_) est d'au moins 5g de S'02 par litre. 7) Utilisation selon l'une quelconque des revendications 2) à 6), caractérisée en ce au moins une des étapes (a) à Lc) est réalisée en présence d'un agent électrolyte. Utilisation selon la revendication 7), caractérisée en ce que la concentration en silicate de métal alcalin dans le pied de cuve à l'étape (a) est supérieure ou égale à 40g de S'02 par litre. 9) Utilisation selon la revendication 7) ou 8), caractérisée en ce que l'agent électrolyte est présent dans le pied de cuve à l'étape La). 10) Utilisation selon l'une quelconque des revendications 7) 9), caractérisée en ce que la quantité d'agent électrolyte présent dans le milieu à au moins une des étapes (a) à (ç) est de l'ordre de 0,05 à 0,3 mole/litre lorsqu'il s'agit d'un électrolyte de métal alcalin ou de l'ordre de 0,005 à 0,05 mole/litre lorsqu'il s'agit sel électrolyte de métal alcalino-terreux. 1) Utilisation selon l'une quelconque des revendications 7) à 10), caractérisée en ce le pH du milieu réactionnel aux étapes (b) et (ç) est de l'ordre de 7 à 8,5 , de préférence de 7 à 8. Utilisation selon l'une quelconque des revendications 2) à 11), caractérisée en ce les étapes (b_) et/ou (c) et/ou (d) sont suivies d'une étape de murissement. Utilisation selon l'une quelconque des revendications 2) à 12), caractérisée en ce l'opération de formation de bouillie est effectuée à une température constante, de préférence comprise entre 75 et 98 C. 4) Utilisation selon l'une quelconque des revendications 2) à 13), caractérisée en ce la température au début de l'opération de formation de bouillie est comprise entre et 80 C, puis augmente pour atteindre une valeur comprise entre 80 et 98 C, notamment à la fin de l'étape (b_) de première addition d'acide, valeur à laquelle la temperature est maintenue jusqu'à la fin de la réaction. 15) Utilisation selon l'une quelconque des revendications 1) à 14), caractérisée en ce après filtration/lavage et fluidification, la silice est séchée par atomisation. Utilisation selon l'une quelconque des revendications 1) à 15), caractérisée en ce ladite silice est sous forme de poudre de diamètre allant jusqu 200Nm ou de billes diamètre allant jusqu'à 600pm. Utilisation selon l'une quelconque des revendications 1) à 16), caractérisée en ce ladite silice est mise en oeuvre à raison de 0,1à 20%, de préférence de 0,5 à 15%, tout particulièrement de 1 à 10% en poids dans lesdites compositions dentifrices. 18) Utilisation selon l'une quelconque des revendications 1) à 16), caractérisée en ce que ladite silice est à l'état désaggloméré et/ou dispersé dans lesdites compositions dentifrices sous forme d'éléments de taille inférieure, de diamètre médian inférieur à 50Nm, de préférence inférieur à 20pm. 19) Utilisation selon la revendication 18), caractérisée en ce ladite silice à l'état désaggloméré et/ou dispersé ne présente pas plus de 6%, de préférence pas plus de en poids d'éléments de diamètre supérieur à 51 Nm. Procédé pour épaissir les compositions dentifrices ou apporter de la texture aux compositions dentifrices, par incorporation auxdites compositions la silice dont l'utilisation fait l'objet de l'une quelconque des revendications 1) à 19). 21) Compositions dentifrices comprenant la silice épaississante dont l'utilisation fait l'objet de l'une quelconque des revendications 1) à 16), à l'état désaggloméré et/ou dispersé sous la forme d'éléments de taille inférieure, de diamètre médian inférieur à 50Nm, de préférence inférieur à 20Nm. 22) Compositions selon la revendication 21), caractérisée en ce que ladite silice à l'état désaggloméré et/ou dispersé ne présente pas plus de 6%, préférence pas plus de 4% en poids d'éléments de diamètre supérieur à 51 Nm. 23) Compositions dentifrices selon la revendication 21) ou comprenant de 0,1 à 20%, de préférence de 0,5 à 15%, tout particulièrement de 1 à 10% de leur poids de ladite silice.